Brevet FR2946050A1 — publié le 20101203

UTILISATION COMME AGENT DE COUPLAGE, DANS UNE COMPOSITION D'ELASTOMERE(S) ISOPRENIQUE(S) COMPRENANT UNE CHARGE INORGANIQUE RENFORCANTE, D'UN COMPOSE ORGANOSILICIQUE FONCTIONNALISE PARTICULIER 5 L'invention concerne l'utilisation de composés organosiliciques (silanes) particuliers comme agents de couplage charge inorganique ù élastomère dans des compositions d'élastomère(s) comprenant un élastomère isoprénique, tel que le caoutchouc naturel, et une charge inorganique à titre de charge 10 renforçante, telle qu'une silice précipitée, notamment hautement dispersible. Elle est également relative aux compositions d'élastomères correspondantes et aux articles, notamment des pneumatiques, comprenant de telles compositions. 15 Il est connu que les articles en élastomère(s) sont généralement soumis à des contraintes variées, par exemple telles qu'une variation de température, une variation de sollicitation de fréquence importante en régime dynamique, une contrainte statique importante et/ou une fatigue en flexion non négligeable en régime dynamique. De tels articles sont par exemple des pneumatiques, 20 des semelles de chaussures, des revêtements de sols, des bandes de convoyeur, des courroies de transmission de puissance, des tuyaux flexibles, des joints, notamment des joints d'appareils électroménagers, des supports jouant le rôle d'extracteurs de vibrations de moteurs soit avec des armatures métalliques, soit avec un fluide hydraulique à l'intérieur de l'élastomère, des 25 gaines de cables, des cables, des galets de téléphériques. Il a été alors proposé d'utiliser notamment des compositions d'élastomère(s) renforcées par des charges inorganiques spécifiques qualifiées de � renforçantes �, présentant de préférence une haute dispersibilité. Ces charges, en particulier les charges blanches comme les 30 silices précipitées, sont capables de rivaliser avec ou même de dépasser au moins du point de vue renforçant le noir de carbone employé conventionnellement, et offrent en outre à ces compositions une hystérèse généralement plus basse, synonyme notamment d'une diminution de l'échauffement interne des articles en élastomère(s) lors de leur utilisation. II est connu de l'homme du métier qu'il est généralement nécessaire d'employer dans les compositions d'élastomère(s) contenant de telles charges renforçantes un agent de couplage, encore appelé agent de liaison, qui a pour fonction notamment d'assurer la connexion entre la surface des particules de charge inorganique (préférentiellement une silice précipitée, en particulier hautement dispersible) et l'(les) élastomère(s), tout en facilitant la dispersion de cette charge inorganique au sein de la matrice élastomérique. Par agent de couplage charge inorganique - élastomère, on entend de manière connue un agent apte à établir une connexion suffisante, de nature chimique et/ou physique, entre la charge inorganique et l'élastomère. Un tel agent de couplage, au moins bifonctionnel, a par exemple comme formule générale simplifiée � N-V-M �, dans laquelle : - N représente un groupe fonctionnel (fonction "N") capable de se lier physiquement et/ou chimiquement à la charge inorganique, une telle liaison pouvant être établie, par exemple, entre un atome de silicium de l'agent de couplage et les groupes hydroxyles (OH) de la surface de la charge inorganique (par exemple les silanols de surface lorsqu'il s'agit de. silice) ; - M représente un groupe fonctionnel (fonction "M") capable de se lier physiquement et/ou chimiquement à l'élastomère, notamment par l'intermédiaire d'un atome ou d'un groupe d'atomes appropriés (par exemple un atome de soufre) ; - V représente un groupe (divalent/hydrocarboné) permettant de relier "N" 25 et "M". Les agents de couplage ne doivent pas être confondus avec de simples agents de recouvrement de charge inorganique qui, de manière connue, peuvent comporter la fonction "N" active vis-à-vis de la charge inorganique mais sont dépourvus de la fonction "M" active vis-à-vis de l'élastomère. 30 Des agents de couplage, notamment (silice - élastomère), ont été décrits dans de nombreux documents de l'état de la technique, les plus connus étant des silanes (poly)sulfurés, en particulier des alkoxysilanes (poly)sulfurés. Parmi ces silanes (poly)sulfurés, on peut citer notamment le tétrasulfure de bis-triéthoxysilylpropyle (en abrégé TESPT), qui est généralement encore considéré aujourd'hui comme un produit apportant, pour des vulcanisats comprenant une charge inorganique à titre de charge renforçante, telle que de la silice, un très bon, voire le meilleur, compromis en terme de sécurité au grillage, de facilité de mise en oeuvre et de pouvoir renforçant. L'utilisation combinée de silice précipitée, en particulier hautement dispersible et d'un silane (ou composé organosilique fonctionnalisé) polysulfuré dans une composition d'élastomère(s) modifié(s) a permis le développement du � pneu vert � pour les véhicules tourisme (véhicules légers). Cette combinaison a permis d'atteindre une performance de résistance à l'usure comparable à celle des mélanges d'élastomères renforcés par de noir de carbone, tout en améliorant de manière significative la résistance au roulement (d'où une baisse de la consommation de carburant), et l'adhérence sur sol humide. II serait donc intéressant de pouvoir également utiliser une charge inorganique comme la silice dans les pneus pour poids lourds, pneus qui sont obtenus à partir de compositions à base d'élastomère(s) isoprénique(s), principalement le caoutchouc naturel. Cependant la même combinaison silice / silane polysulfuré appliquée à un élastomère isoprénique comme le caoutchouc naturel n'a pas permis d'obtenir un niveau de renforcement (qui peut être illustré par une courbe contrainte û allongement en traction uniaxiale) suffisant par rapport à ce qui est obtenu lorsque l'on emploie du noir de carbone comme charge, ce renforcement en retrait conduisant à une médiocre résistance à l'usure. Le but de la présente invention est de proposer notamment des agents de couplage, consistant en une alternative aux agents de couplage connus, pour les compositions d'élastomère(s) comprenant un élastomère isoprénique, tel que le caoutchouc naturel, et une charge inorganique renforçante, en particulier une charge blanche telle que de la silice précipitée, de préférence hautement dispersible, ces agents de couplages leur procurant de plus un compromis de propriétés très satisfaisant, en particulier au niveau de leurs propriétés rhéologiques, mécaniques et/ou dynamiques, notamment hystérétiques. De manière avantageuse, ils permettent une amélioration du compromis hystérèse/renforcement. L'invention concerne dans son premier objet l'utilisation comme agent de 5 couplage charge inorganique û élastomère, dans une composition d'élastomère(s) comprenant (variante 1) : - au moins un élastomère isoprénique, - au moins une charge inorganique à titre de charge renforçante, d'au moins un composé organosilicique fonctionnalisé (ou silane), caractérisée 10 en ce que ledit composé est choisi parmi les composés organosiliciques fonctionnalisés comportant au moins une double liaison C=C ou C=N et réagissant avec les motifs isoprènes selon une réaction de type électrocyclisation. Par réaction de type électrocyclisation, on entend un réarrangement 15 moléculaire dans lequel une liaison simple covalente est formée entre deux doubles liaisons (notamment réorganisation des orbitales sans formation de radicaux libres), conduisant à un composé cyclique comprenant une double liaison. L'invention concerne également dans son premier objet l'utilisation 20 comme agent de couplage charge inorganique û élastomère, dans une composition d'élastomère(s) comprenant (variante 2, ou variante préférée de la variante 1) : - au moins un élastomère isoprénique, - au moins une charge inorganique à titre de charge renforçante, 25 d'au moins un composé organosilicique fonctionnalisé (ou silane), caractérisée en ce que ledit composé est choisi parmi les composés organosiliciques fonctionnalisés comportant au moins une double liaison C=C ou C=N et réagissant avec les motifs isoprènes selon une réaction de cycloaddition type [2+1], [2+2], [3+2] ou Diels-Alder [4+2] ou une réaction de ène-synthèse 30 différente d'une réaction de ène-synthèse entre un motif isoprène et une fonction C=C-C=0 ou N=N ; de manière très préférée, ledit composé organosilicique fonctionnalisé est tel qu'il réagit avec les motifs isoprènes selon une réaction de cycloaddition type Diels-Alder [4+2] ou une réaction de ène-synthèse différente d'une réaction de ène-synthèse entre un motif isoprène et une fonction C=C-C=0 ou N=N. Le composé organosilicique fonctionnalisé (silane) mis en oeuvre ne possède pas de manière avantageuse de double liaison éthylénique activée choisie parmi les fonctions suivantes : acide maléamique, acrylamide, acrylique, isomaléimide, maléimide, acide maléique, ester maléique, amide maléique, acide fumarique, ester fumarique, acide fumaramique, ester fumaramique, amide fumarique. Le composé organosilicique fonctionnalisé utilisé ne comporte pas, de 10 manière avantageuse, de liaison C=CûC=O. Il ne comporte pas de liaison N=N. L'invention est relative dans son deuxième objet à l'utilisation comme agent de couplage charge inorganique û élastomère, dans une composition 15 d'élastomère(s) comprenant : - au moins un élastomère isoprénique, - au moins une charge inorganique à titre de charge renforçante, d'au moins un composé organosilicique fonctionnalisé (silane), caractérisée en ce que ledit composé répond à l'une des formules (I), (II), (III), 20 (IV), (V), (VI) et (Vll) ci-dessous (dans lesquelles C représente un atome de carbone). • Formule (I) R" n(RO)R3_nSi Z A CX( BùW 25 dans laquelle : n est un nombre entier égal à 1, 2 ou 3 (n s'applique à (RO) et 3-n à R') ; R représente un atome d'hydrogène H, ou, de préférence, un radical alkyle, en particulier linéaire, ramifié, cyclique ou aromatique (généralement un radical 30 alkyle linéaire ou ramifié), notamment en C1-C8 (par exemple méthyle, éthyle, n-propyle, isopropyle, n-butyle, isobutyle), ou un radical alkylaryle (notamment alkyle en C1-C8, aryle en C6-C18) ; R' représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n- butyle, isobutyle), ou un radical alkylaryle (notamment alkyle en C1-C8, aryle en C6-C18) ; Z représente un radical (divalent) choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome (par exemple S, de préférence N ou O) ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome (par exemple S, de préférence N ou O) et un groupe présentant une partie hydrocarbonée aliphatique, saturée ou insaturée ; en général, Z représente une chaîne alkyle, en particulier linéaire ou ramifiée, notamment en C1-Ct2 (par exemple méthyle, éthyle, n-propyle, isopropyle, n-butyle, isobutyle), ou alkylydène, éventuellement porteuse d'au moins un hétéroatome (par exemple S, de préférence N ou O) ou une partie aromatique, notamment en C6-C18, éventuellement porteuse d'au moins un hétéroatome (par exemple S, de préférence N ou O), par exemple phényle, anthracényle, pyridinyle ; R" représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n-butyle, isobutyle), ou, de préférence, un atome d'hydrogène H ; X représente un radical choisi parmi N, CH et CR" ; A représente un radical alkyle, en particulier linéaire ou ramifié, notamment en C1-C8 (par exemple méthyle, éthyle, n-propyle, isopropyle, n-butyle, isobutyle), ou alkylaryle (notamment alkyle en C1-C8, aryle en C6-C18), éventuellement porteur d'au moins un hétéroatome (par exemple S, de préférence N ou O) ; B représente un atome d'hydrogène ou un radical alkyle , en particulier linéaire ou ramifié, notamment en C1-C8 (par exemple méthyle, éthyle, n-propyle, isopropyle, n-butyle, isobutyle), ou alkylaryle (notamment alkyle en C1-C8, aryle en C6-C18), éventuellement porteur d'au moins un hétéroatome (par exemple S, de préférence N ou O), B étant de préférence identique à A ; le radical -W est optionnel (variante préférée) ou contient (en particulier considte en) la formule -Z-SiR'3_n(OR)n. Comme exemples préférés de composés de formule (I) mis en oeuvre selon l'invention, on peut citer les composés de formule (la), (lb), (Ic), (Id) suivants : H N N Si(OEt)3 H (lb) \ Si(OEt)3 H Si(OMe)325 N Si(OEt )3 H • Formule (II) % ~Y n(RO)R3-nSi Z X II B/ R" dans laquelle : n est un nombre entier égal à 1, 2 ou 3 (n s'applique à (RO) et 3-n à R') ; R représente un atome d'hydrogène H, ou, de préférence, un radical alkyle, en 10 particulier linéaire, ramifié, cyclique ou aromatique (généralement un radical alkyle linéaire ou ramifié), notamment en C1-C8 (par exemple méthyle, éthyle, n-propyle, isopropyle, n-butyle, isobutyle), ou un radical alkylaryle (notamment alkyle en C1-C8, aryle en C6-C18) ; R' représente un radical alkyle, en particulier linéaire, ramifié, cyclique ou 15 aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n- butyle, isobutyle), ou un radical alkylaryle (notamment alkyle en C1-C8, aryle en C6-C1S) ; 20 Z représente un radical (divalent) choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome (par exemple S, de préférence N ou O) ; un groupe présentant une partie hydrocarbonée aliphatique, saturée ou insaturée et une partie 25 carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé 30 ou insaturé et/ou aromatique, monocyclique ou polycyclique porteur ou non5 d'au moins un hétéroatome (par exemple S, de préférence N ou O) et un groupe présentant une partie hydrocarbonée aliphatique, saturée ou insaturée ; en général, Z représente une chaîne alkyle, en particulier linéaire ou ramifiée, notamment en C1-C12 (par exemple méthyle, éthyle, n-propyle, isopropyle, n-butyle, isobutyle), ou alkylydène, éventuellement porteuse d'au moins un hétéroatome (par exemple S, de préférence N ou O) ou une partie aromatique, notamment en C6-C18, éventuellement porteuse d'au moins un hétéroatome (par exemple S, de préférence N ou O), par exemple phényle, anthracényle, pyridinyle ; R" représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n-butyle, isobutyle), ou, de préférence, un atome d'hydrogène H ; X représente un radical choisi parmi N, N+, CH et CR", la liaison X-B pouvant être C=C ou N=C ; Y représente un radical choisi parmi N, CH et CR" ; A et B, différents ou identiques entre eux, représentent chacun un radical alkyle, en particulier linéaire ou ramifié, notamment en C1-C8 (par exemple méthyle, éthyle, n-propyle, isopropyle, n-butyle, isobutyle), un radical alkylène, notamment en C1-C8, ou C=O, A et B étant chacun différents de C=0 lorsque Y est C. • Formule (III) dans laquelle : n est un nombre entier égal à 1, 2 ou 3 (n s'applique à (RO) et 3-n à R') ; 30 R représente un atome d'hydrogène H, ou, de préférence, un radical alkyle, en particulier linéaire, ramifié, cyclique ou aromatique (généralement un radical alkyle linéaire ou ramifié), notamment en C1-C8 (par exemple méthyle, éthyle, N Z SiR' 3-n(OR)n25 n-propyle, isopropyle, n-butyle, isobutyle), ou un radical alkylaryle (notamment alkyle en C1-C8, aryle en C6-C18) ; R' représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n-butyle, isobutyle), ou un radical alkylaryle (notamment alkyle en C1-C8, aryle en C6-C18) ; Z représente un radical (divalent) choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome (par exemple S, de préférence N ou O) ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome (par exemple S, de préférence N ou O) et un groupe présentant une partie hydrocarbonée aliphatique, saturée ou insaturée ; en général, Z représente une chaîne alkyle, en particulier linéaire ou ramifiée, notamment en C1-C12 (par exemple méthyle, éthyle, n-propyle, isopropyle, n-butyle, isobutyle), ou alkylydène, éventuellement porteuse d'au moins un hétéroatome (par exemple S, de préférence N ou O) ou une partie aromatique, notamment en C6-C18, éventuellement porteuse d'au moins un hétéroatome (par exemple S, de préférence N ou O), par exemple phényle, anthracényle, pyridinyle.30 • Formule (IV) dans laquelle : n est un nombre entier égal à 1, 2 ou 3 (n s'applique à (RO) et 3-n à R') ; R représente un atome d'hydrogène H, ou, de préférence, un radical alkyle, en particulier linéaire, ramifié, cyclique ou aromatique (généralement un radical alkyle linéaire ou ramifié), notamment en C1-C8 (par exemple méthyle, éthyle, n-propyle, isopropyle, n-butyle, isobutyle), ou un radical alkylaryle (notamment alkyle en C1-C8, aryle en C6-C18) ; R' représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n-butyle, isobutyle), ou un radical alkylaryle (notamment alkyle en C1-C8, aryle en C6-C18) ; Z représente un radical (divalent) choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome (par exemple S, de préférence N ou O) ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome (par exemple S, de préférence N ou O) et un groupe présentant une partie hydrocarbonée aliphatique, saturée ou insaturée ; en général, Z représente une chaîne alkyle, en particulier linéaire N+ùZ SiR'3-n(OR)n x- 11 ou ramifiée, notamment en C1-C12 (par exemple méthyle, éthyle, n-propyle, isopropyle, n-butyle, isobutyle), ou alkylydène, éventuellement porteuse d'au moins un hétéroatome (par exemple S, de préférence N ou O) ou une partie aromatique, notamment en C6-C18, éventuellement porteuse d'au moins un hétéroatome (par exemple S, de préférence N ou O), par exemple phényle, anthracényle, pyridinyle ; R" représente un radical alkyle, en particulier linéaire, ramifié, cyclique ou aromatique, généralement un radical alkyle linéaire ou ramifié, notamment en C1-C8 (par exemple méthyle, éthyle, n-propyle, isopropyle, n-butyle, isobutyle), ou un atome d'hydrogène H ; X est un atome d'halogène, en particulier CI. Comme exemples préférés de composés de formule (III) et (IV) mis en oeuvre selon l'invention, on peut citer les composés de formule (Illa) et (IVa) 15 suivants : (N-(3-triéthoxysilylpropyl)-4,5-dihydroimidazole) Cl- CN+ Si(OEt)3 • Formule (V) R R" I n(RO)R3_nSi Z A C X CAC B N Si(OEt)3 (Illa) 20 (IVa) 25 • Formule (VI) Dans les formules (V) et (VI) : n est un nombre entier égal à 1, 2 ou 3 (n s'applique à (RO) et 3-n à R') ; R représente un atome d'hydrogène H, ou, de préférence, un radical alkyle, en particulier linéaire, ramifié, cyclique ou aromatique (généralement un radical alkyle linéaire ou ramifié), notamment en C1-C8 (par exemple méthyle, éthyle, n-propyle, isopropyle, n-butyle, isobutyle), ou un radical alkylaryle (notamment alkyle en C1-C8, aryle en C6-C18) ; R' représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n-butyle, isobutyle), ou un radical alkylaryle (notamment alkyle en C1-C8, aryle en Cs-C18) Z représente un radical (divalent) choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome (par exemple S, de préférence N ou O) ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non (RO)~R'~~5 ùZ x1 X3 R" 13 d'au moins un hétéroatome (par exemple S, de préférence N ou O) et un groupe présentant une partie hydrocarbonée aliphatique, saturée ou insaturée ; en général, Z représente une chaîne alkyle, en particulier linéaire ou ramifiée, notamment en C1-C12 (par exemple méthyle, éthyle, n-propyle, isopropyle, n-butyle, isobutyle),ou alkylydène, éventuellement porteuse d'au moins un hétéroatome (par exemple Sde préférence N ou O) ou une partie aromatique, notamment en C6-C18, éventuellement porteuse d'au moins un hétéroatome (par exemple S, de préférence N ou O), par exemple phényle, anthracényle, pyridinyle ; R", identiques ou différents entre eux, représentent chacun un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n-butyle, isobutyle), ou, de préférence, un atome d'hydrogène H ; X, identiques ou différents entre eux, représentent chacun un radical choisi parmi N, CH et CR" ; X1 représente un radical choisi parmi N, N+, S+, CH et CR", de préférence parmi N, CH etCR"; X2 et X3, identiques ou différents entre eux, représentent chacun un radical choisi parmi N, CH et CR' ; A représente un radical alkyle, en particulier linéaire ou ramifié, notamment en C1-C8 (par exemple méthyle, éthyle, n-propyle, isopropyle, n-butyle, isobutyle), un radical aryle, notamment en C6-C18 (par exemple phényle, o-crésyle) ou C=O, de préférence A étant différent de C=0 lorsque X représente C ; B représente un radical alkyle, en particulier linéaire ou ramifié, notamment en C,-C8 (par exemple méthyle, éthyle, n-propyle, isopropyle, n-butyle, isobutyle), un radical aryle, notamment en C6-C18 (par exemple phényle, o-crésyle) ou C=O, de préférence B étant différent de C=0 lorsque X représente C La formule (VI) inclut les formes tautomères sur les doubles liaisons. Comme exemples préférés de composés de formule (VI) mis en oeuvre selon l'invention, on peut citer les composés de formule (VIa), (VIb), (Vlc) suivants : (Vla) Si(OEt)3 (VIb) (Vlc) CN Si(OEt) 3 15 • Formule (VII) N Si(OMe)3 Z SiR'3-n(OR)n dans laquelle : 20 n est un nombre entier égal à 1, 2 ou 3 (n s'applique à (RO) et 3-n à R') ; R représente un atome d'hydrogène H, ou, de préférence, un radical alkyle, en particulier linéaire, ramifié, cyclique ou aromatique (généralement un radical alkyle linéaire ou ramifié), notamment en C1-C8 (par exemple méthyle, éthyle, n-propyle, isopropyle, n-butyle, isobutyle), ou un radical aikylaryle (notamment 25 alkyle en C1-C8, aryle en C6-C18) ; R' représente un radical alkyle, en particulier linéaire, ramifié, cyclique ou aromatique, éventuellement porteur d'au moins un hétéroatome (par exemple S, de préférence N ou O), généralement un radical alkyle linéaire ou ramifié, notamment en C1-C8 (par exemple méthyle, éthyle, n-propyle, isopropyle, n- butyle, isobutyle), ou un radical alkylaryle (notamment alkyle en C1-C8, aryle en C6-C18) Z représente un radical (divalent) choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome (par exemple S, de préférence N ou O) ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome (par exemple S, de préférence N ou O) et un groupe présentant une partie hydrocarbonée aliphatique, saturée ou insaturée ; en général, Z représente une chaîne alkyle, en particulier linéaire ou ramifiée, notamment en C1-C12 (par exemple méthyle, éthyle, n-propyle, isopropyle, n-butyle, isobutyle),ou aikylydène, éventuellement porteuse d'au moins un hétéroatome (par exemple Sde préférence N ou O) ou une partie aromatique, notamment en C6-C18, éventuellement porteuse d'au moins un hétéroatome (par exemple S, de préférence N ou O), par exemple phényle, anthracényle, pyridinyle ; X représente un radical choisi parmi O, N, NH, NR", CH et CR", R" étant un radical alkyle, en particulier linéaire, ramifié, cyclique ou aromatique, généralement un radical alkyle linéaire ou ramifié, notamment en C1-C8 (par exemple méthyle, éthyle, n-propyle, isopropyle, n-butyle, isobutyle) ; de préférence X représente un atome d'oxygène O. Comme exemple préféré de composés de formule (VII) mis en oeuvre selon l'invention, on peut citer le composé de formule (Vila) suivant : (VI la) OSi(OEt)3 Les composés de formules (I), (Il), (III), (IV), (V), (VI) et (VII) employés 10 selon l'invention ne possèdent préférentiellement pas de liaison C=CûC=O. De manière avantageuse, les composés de formules (I), (Il), (III), (IV), (V), (VI) et (VII) utilisés selon l'invention ne sont pas des composés sulfurés. Les composés de formules (I), (Il), (III), (IV), (V), (VI) et (VII) sont des exemples de composés utilisables dans le premier objet de l'invention. 15 De manière très préférée, on met en oeuvre selon l'invention le composé de formule (Illa)((N-(3-triéthoxysilylpropyl)-4,5-dihydroimidazole). Les composés organosiliciques fonctionnalisés (silanes) mis en oeuvre dans l'invention peuvent être préparés par des méthodes connues, comportant 20 une ou plusieurs étapes de synthèse, notamment à partir de matières premières alkoxysilanes déjà fonctionnalisées et largement disponibles dans le commerce, par exemple chloroalkylalkoxysilane, aminoalkylalkoxysilane, aminoalkylaminoalkylalkoxysilane. Par exemple, pour les silanes de formule (I) dont le radical A est porteur 25 d'un (ou plusieurs) hétéroatome(s), tel que N, les voies d'accès peuvent consister notamment en une réaction de substitution nucléophile sur un dérivé silane (en particulier Si-Z-CI + NH2-(A)-CR"=XBN), une réaction de substitution nucléophile sur un dérivé oléfinique (en particulier Si-Z-NH2 + CI-(A)- CR"=XBN) ou une réaction d'hydrosilylation (Si-H + C=C-(Z)-A-C=XBN). Les 30 composés de formule (I) à fonction vinylbenzyle (tels que le composé de formule la) peuvent être préparés à partir d'aminoalkylalkoxysilane ou d'aminoalkylaminoalkylalkoxysilane par réaction avec un composé du type chlorure de vinylbenzyl (ou un de ses dérivés) Certains composés de formule (III), notamment de type dihydroimidazole (X=Y=N), tels que le silane de formule (Illa), peuvent être obtenus à partir d'aminoalkylaminoalkylalkoxysilane et d'un dérivé orthoformiate (tel qu'un orthoformiate d'alkyle). Des composés de formule (IV), de type imidazolinium, peuvent être préparés par substitution nucléophile de l'imidazole sur un halogénoalkylsilane (Si-Z-CI + imidazole). Le caoutchouc naturel (poly(cis-1,4-isoprène)) est un élastomère qui, sous l'effet conjugué de la température et du cisaillement mécanique au cours de l'étape de mélange lors de la préparation de la formulation élastomérique, conduit à un mécanisme radicalaire de scissions des motifs isoprènes constitutifs de la chaîne et donc de réduction de la viscosité. Le Demandeur a trouvé de manière inattendue que les agents de couplage mis en oeuvre selon l'invention, en particulier ceux répondant aux formules (I) à (IV), permettent, d'une part, de ne pas générer de réactions radicalaires supplémentaires et/ou de stabiliser les radicaux formés au cours de l'étape de mélange, et, d'autre part, de pouvoir créer un lien covalent entre la charge inorganique, telle que la silice, et les motifs isoprènes de l'élastomère. De manière avantageuse, les agents de couplage mis en oeuvre dans la présente invention sont efficaces en termes de réactivité et simples d'utilisation au niveau industriel. Dans le présent exposé, on entend par "charge inorganique" ou par "charge inorganique renforçante" une charge inorganique ou minérale, quelle que soit son origine (naturelle ou synthétique), encore appelée charge blanche ou charge claire, capable de renforcer à elle seule, sans autre moyen que celui d'un agent de couplage, une composition d'élastomère(s), naturels(s) et/ou synthétique(s). L'état physique dans lequel se présente la charge inorganique renforçante peut être quelconque, c'est-à-dire que ladite charge peut se présenter par exemple sous forme de poudre, de granulé ou de microperles. En général, la charge inorganique renforçante mise en oeuvre dans l'invention est formée par de la silice, de l'alumine, de l'hydroxyde d'aluminium, de l'aluminosilicate, de l'oxyde de titane, du noir de carbone recouvert totalement ou partiellement par de la silice et/ou de l'alumine, ou un mélange de ces espèces, notamment de silice et d'alumine. De manière préférentielle, la charge inorganique renforçante est formée par de la silice. A titre de silice susceptible d'être mise en oeuvre dans l'invention conviennent notamment toutes les silices précipitées ou pyrogénées, en particulier celles présentant une surface spécifique BET inférieure ou égale à 450 m2/g. Selon une variante préférée, on utilise une silice précipitée, celle-ci pouvant être classique ou, de manière avantageuse, (hautement) dispersible. Par silice hautement dispersible, on entend en particulier toute silice ayant une aptitude à la désagglomération et à la dispersion dans une matrice polymérique très importante, notamment observable par microscopie électronique ou optique, sur coupes fines. On peut par exemple employer une silice hautement dispersible présentant une surface spécifique CTAB égale ou inférieure à 450 m2/g, en particulier comprise entre 50 et 350 m2/g. On peut mettre en oeuvre une silice conforme à l'une des demandes 25 EP-A-0520862, WO-A-95/09127, WO-A-95/09128, WO-A-98/54090 et WO-A-03/016215. Comme exemples non limitatifs de silices dispersibles, on peut citer la silice Perkasil KS 430 de la société Akzo, les silices BV3380 et Ultrasil 7000 de la société Evonik, les silices Zeosil 1165 MP et 1115 MP, HRS 1200 MP et 30 Zeosil Premium 200 MP de la société Rhodia, la silice Hi-Sil 2000 de la société PPG, la silice Zeopol 8745 de la société Huber. Conviennent aussi les silices précipitées traitées, telles que par exemple les silices contenant de l'aluminium décrites dans les demandes de brevet EP-A-0735088, 0762992 et 0762993. A titre plus particulier, conviennent bien les silices précipitées possédant : une surface spécifique CTAB comprise entre 60 et 280 m2/g, en particulier entre 70 et 250 m2/g, notamment entre 100 et 240 m2/g, par exemple entre 110 et 190 m2/g, une surface spécifique BET comprise entre 60 et 300 m2/g, en particulier entre 70 et 280 m2/g, notamment entre 100 et 250 m2/g, par exemple entre 110 et 200 m2/g, éventuellement, une prise d'huile DOP inférieure à 300 ml/100g, par 10 exemple comprise entre 200 et 295 ml/100g, et éventuellement, un rapport surface spécifique BET / surface spécifique CTAB compris entre 1,0 et 1,6. Par silice, on entend également des coupages de différentes silices. La surface spécifique CTAB est la surface externe, pouvant être 15 déterminée selon la méthode NF T 45007 (novembre 1987). La surface spécifique BET peut être mesurée selon la méthode de BRUNAUER - EMMETT - TELLER décrite dans "The Journal of the American Chemical Society", vol. 60, page 309 (1938) et correspondant à la norme NF T 45007 (novembre 1987). La prise d'huile DOP peut être déterminée selon la norme 20 ISO 787/5 en mettant en oeuvre le dioctylphtalate. A titre d'alumine renforçante, on peut utiliser une alumine dispersible ayant : une surface spécifique BET comprise entre 30 et 400 m2/g, par exemple entre 60 et 250 m2/g, 25 une taille moyenne de particules au plus égale à 500 nm, par exemple au plus égale à 200 nm, et un taux élevé de fonctions réactives de surface Al-OH, telle que décrite dans la demande de brevet EP-A-0810258. Comme exemples non limitatifs d'alumines renforçantes, on peut citer 30 notamment les alumines Al25, CR125, D65CR de la société Baïkowski. Le composé organosilicique fonctionnalisé employé selon la présente invention à titre d'agent de couplage peut être mélangé préalablement avec la charge inorganique employée comme charge renforçante, notamment lorsque celle-ci est de la silice précipitée, en particulier de haute dispersibilité. Ledit composé organosilicique peut être en effet préalablement greffé sur la charge inorganique renforçante qui se retrouvera ainsi "précouplée" avant son mélange avec la composition d'élastomère(s). Il est possible d'employer tout ou partie du composé organosilicique fonctionnalisé utilisé selon l'invention à titre d'agent de couplage sous forme supportée (la mise sur support étant réalisée préalablement à son utilisation) sur un solide compatible avec la structure chimique correspondant à ce composé organosilicique fonctionnalisé, ce support solide pouvant être par exemple du noir de carbone. Les compositions d'élastomère(s) dans lesquelles sont utilisés selon l'invention les agents de couplage décrits ci-dessus peuvent contenir au moins un agent de recouvrement de la charge inorganique employée à titre de charge renforçante. Cet agent de recouvrement est susceptible, de manière connue, d'améliorer la faculté de mise en œuvre des compositions d'élastomère(s) à l'état cru. Un tel agent de recouvrement peut consister par exemple en un alkylalkoxysilane (notamment un alkyltriéthoxysilane), un polyol, un polyéther (en particulier un polyéthylèneglycol), un polyétheramine, une amine primaire, secondaire ou tertiaire (notamment une trialcanol-amine), un polydiméthylsiloxane a,w-dihydroxylé ou un polydiméthylsiloxane a,wdiaminé. Les compositions d'élastomère(s) dans lesquelles sont utilisés selon l'invention les agents de couplage décrits ci-dessus peuvent comprendre au moins un autre agent de couplage charge inorganique (notamment charge blanche renforçante telle que de la silice précipitée, en particulier hautement dispersible) û élastomère, de préférence un silane sulfuré ou polysulfuré. On peut citer comme exemples d'un tel agent de couplage : - le disulfure de bis-triéthoxysilylpropyle (en abrégé TESPD) de formule : (C2H5O)3Si-(CH2)3-S2-(CH2)3-Si(OC2H5)3 - le tétrasulfure de bis-triéthoxysilylpropyle (en abrégé TESPT) de formule : (C2H5O)3Si-(CH2)3-S4-(CH2)3-Si(OC2H5)3 - le tétrasulfure de bis- monohydroxydiméthylsilylpropyle de formule : (HO)(CH3)2Si-(CH2)3-S4-(CH2)3-Si(CH3)2(OH) - le disulfure de bis-monoéthoxydiméthylsilylpropyle (en abrégé MESPD) de formule : (C2H5O)(CH3)2Si-(CH2)3-S2-(CH2)3-Si(CH3)2(OC2H5) - le tétrasulfure de bis-monoéthoxydiméthylsilylpropyle (en abrégé MESPT) de formule : (C2H5O)(CH3)2Si-(CH2)3-S4-(CH2)3-Si(CH3)2(OC2H5) - le tétrasulfure de bis-monoéthoxydiméthylsilylisopropyle (en abrégé MESiPrT) de formule : (C2H5O)(CH3)2Si-CH2-CH-(CH3)-S4-(CH3)-CH-CH2-Si(CH3)2(OC2H5) Les silanes sulfurés ou polysulfurés peuvent être préparés selon divers procédés de synthèse connus, décrits dans de nombreux documents, par exemple : EP-A-0680997, EP-A- 0945556, EP-A-1043357, WO-A-02/30939, WO-A-03/053983. Des silanes sulfurés ou polysulfurés sont disponibles dans le commerce : le TESPD est par exemple commercialisé par la société Dow Corning sous la dénomination Z-6920, par la société Evonik sous la dénomination Si75, ou par la société Momentive sous la dénomination Silquest A1589 ; le TESPT est par exemple commercialisé par la société Dow Corning sous la dénomination Z-6940, par la société Evonik sous la dénomination Si69 (ou X50S lorsqu'il est supporté à 50 % en poids sur du noir de carbone), ou par la société Momentive sous la dénomination Siquest Al289. La composition d'élastomère(s) mise en oeuvre selon l'invention comprend généralement au moins un élastomère isoprénique (naturel ou synthétique) choisi parmi : (1) les polyisoprènes de synthèse obtenus par homopolymérisation de l'isoprène ou méthyl-2 butadiène-1,3 ; (2) les polyisoprènes de synthèse obtenus par copolymérisation de l'isoprène avec un ou plusieurs monomères insaturés éthyléniquement choisis parmi : (2.1) les monomères diènes conjuguées, autres que l'isoprène, ayant de 4 à 22 atomes de carbone ; (2.2) les monomères vinyles aromatiques ayant de 8 à 20 atomes de carbone ; (2.3) les monomères nitriles vinyliques ayant de 3 à 12 atomes de carbone ; (2.4) les monomères esters acryliques dérivés de l'acide acrylique ou de l'acide méthacrylique avec des alcanols ayant de 1 à 12 atomes de carbone ; (2.5) un mélange d'au moins deux des monomères précités (2.1) à (2.4) ; les polyisoprènes copolymères contenant entre 20 et 99 % en poids d'unités isopréniques et entre 80 et 1 % en poids d'unités diéniques, vinyles aromatiques, nitriles vinyliques et/ou esters acryliques, et consistant par exemple dans le poly(isoprène-butadiène), le poly(isoprène-styrène) et le poly(isoprènebutadiène-styrène) ; (3) le caoutchouc naturel ; (4) les copolymères obtenus par copolymérisation d'isobutène et d'isoprène (caoutchouc butyle), ainsi que les versions halogénées, en particulier chlorées ou bromée, de ces copolymères ; (5) un mélange d'au moins deux des élastomères précités (1) à (4) ; (6) un mélange contenant plus de 50 % (de préférence moins de 99,5 %, et par exemple entre 70 et 99 %) en poids d'élastomère précité (1) ou (3) et moins de 50 % (de préférence plus de 0,5 %, et par exemple entre 1 et 30 %) en poids d'un ou plusieurs élastomères diéniques autres qu'isopréniques. Par élastomère diénique autre qu'isoprénique, on entend de manière connue en soi notamment : les homopolymères obtenus par polymérisation d'un des monomères diènes conjugués définis ci-dessus au point (2.1), comme par exemple le polybutadiène et le polychloroprène ; les copolymères obtenus par copolymérisation d'au moins deux des diènes conjugués précités (2.1) entre eux ou par copolymérisation d'un ou plusieurs des diènes conjugués précités (2.1) avec un ou plusieurs monomères insaturés précités (2.2), (2.3) et/ou (2.4), comme par exemple le poly(butadiène-styrène) et le poly(butadiène-acrylonitrile) ; les copolymères ternaires obtenus par copolymérisation d'éthylène, d'une a-oléfine ayant de 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment l'hexadiène-1,4, l'héthylidène-norbornène, le dicyclopentadiène (élastomère EPDM). La composition d'élastomère(s) mise en œuvre selon l'invention peut comprendre au moins un élastomère isoprénique (par exemple du caoutchouc naturel) et au moins un élastomère diénique autre qu'isoprénique, la quantité d'élastomère isoprénique par rapport à la quantité totale d'élastomère(s) étant de préférence supérieure à 50 % (en général inférieure à 99,5 %, et par exemple comprise entre 70 et 99 %) en poids. A titre préférentiel, la composition d'élastomère(s) comprend au moins un élastomère isoprénique choisi parmi : (1) les polyisoprènes de synthèse homopolymères ; (2) les polyisoprènes de synthèse copolymères consistant dans le poly(isoprène-butadiène), le poly(isoprène-styrène) et le poly(isoprènebutadiène-styrène) ; (3) le caoutchouc naturel ; (4) le caoutchouc butyle ; (5) un mélange d'au moins deux des élastomères précités (1) à (4) ; (6) un mélange contenant plus de 50 % (de préférence moins de 99,5 %, et par exemple entre 70 et 99 %) en poids d'élastomère précité (1) ou (3) et moins de 50 % (de préférence plus de 0,5 %, et par exemple entre 1 et 30 %) en poids d'élastomère diénique autre qu'isoprénique consistant dans le polybutadiène, le polychloroprène, le poly(butadiène-styrène), le poly(butadiène-acrylonitrile) ou un terpolymère (éthylène-propylène-diène monomère non conjugué). A titre plus préférentiel, la composition d'élastomère(s) comprend au moins un élastomère isoprénique choisi parmi : (1) les polyisoprènes de synthèse homopolymères ; (3) le caoutchouc naturel ; (5) un mélange des élastomères précités (1) et (3) ; (6) un mélange contenant plus de 50 % (de préférence moins de 99,5 %, et par exemple entre 70 et 99 %) en poids d'élastomère précité (1) ou (3) et moins de 50 % (de préférence plus de 0,5 %, et par exemple entre 1 et 30 %) en poids d'élastomère diénique autre qu'isoprénique consistant dans le polybutadiène et le poly(butadiène-styrène). Selon une variante très préférée de l'invention, la composition d'élastomère(s) comprend à titre d'élastomère isoprénique au moins du caoutchouc naturel, voire uniquement du caoutchouc naturel. En général, la composition d'élastomère(s) mise en oeuvre selon l'invention comprend en outre tout ou partie des autres constituants et additifs auxiliaires habituellement employés dans le domaine des compositions 10 élastomériques. Ainsi, généralement, elle comprend au moins un composé choisi parmi les agents de vulcanisation (par exemple le soufre ou un composé donneur de soufre (tel qu'un dérivé de thiurame), les accélérateurs de vulcanisation (par exemple un dérivé de guanidine ou un dérivé de thiazoles), les activateurs de 15 vulcanisation (par exemple l'oxyde de zinc, l'acide stéarique et le stéarate de zinc), le noir de carbone, les agents protecteurs (notamment les agents antioxydants et/ou les agents antiozonants, tels que par exemple la N-phényl-N'-(diméthyl-1,3 butyl)-p-phénylène-diamine, les agents de plastification. 20 L'utilisation selon l'invention des composés organosiliques fonctionnalisés particuliers décrits dans l'exposé précédent, notamment ceux répondant à l'une des formules (I), (Il), (III), (IV), (V), (VI) et (VII), peut se faire plus particulièrement dans les semelles de chaussures, les revêtements de sols, les barrières aux gaz, les matériaux ignifugeants, les galets de 25 téléphériques, les joints d'appareils électroménagers, les joints de conduites de liquides ou de gaz, les joints de système de freinage, les gaines, les cables, les courroies de transmissions ou, de préférence, les pneumatiques, de manière avantageuse dans les pneumatiques pour les véhicules poids lourds. La composition d'élastomère(s) obtenue selon l'utilisation conforme à 30 l'invention contient une quantité efficace d'au moins un composé organosilicique fonctionnalisé décrit précédemment. Plus particulièrement, les compositions d'élastomères issues de l'invention peuvent comprendre (parties en poids), pour 100 parties d'élastomère(s) isoprénique(s) : 10 à 200 parties, en particulier 20 à 150 parties, notamment 30 à 110 parties, par exemple 30 à 75 parties, de charge inorganique renforçante ; 1 à 20 parties, en particulier 2 à 20 parties, notamment 2 à 12 parties, par exemple 2 à 10 parties, de composé(s) organosilicique(s) fonctionnalisé(s) décrit(s) dans l'exposé précédent utilisé(s) selon l'invention comme agent(s) de couplage. De préférence, la quantité d'agent(s) de couplage, choisie notamment dans les plages précitées, est déterminée de manière à qu'elle représente en général 1 à 20 %, en particulier 2 à 15 %, par exemple 4 à 12 %, en poids par rapport au poids de la charge inorganique renforçante. En général, les quantités totales d'agents de couplage (+ éventuel agent de recouvrement) sont identiques à celles mentionnées ci-dessus lorsque l'on emploie, en plus de l'agent de couplage utilisé selon l'invention, un autre agent de couplage (notamment sulfuré ou polysulfuré) et/ou un agent de recouvrement. La présente invention a pour troisième objet les compositions d'élastomère(s) décrites ci-dessus, et comprenant donc : - au moins un élastomère isoprénique, - au moins une charge inorganique renforçante, - au moins un composé organosilicique fonctionnalisé utilisé à titre d'agent de 25 couplage charge inorganique û élastomère selon le premier ou le deuxième objet de l'invention. Tout ce qui a été décrit précédemment dans le cadre de l'utilisation selon le premier objet et le deuxième objet de l'invention s'applique à ces compositions d'élastomère(s). 30 Les compositions d'élastomère(s) selon l'invention peuvent être préparées selon tout mode opératoire classique en deux phases. Une première phase (dite non-productive) est une phase de travail thermomécanique à haute température. Elle est suivie d'une seconde phase de travail mécanique (dite productive) à des températures généralement inférieures à 110 °c dans laquelle on introduit le système de vulcanisation. L'invention, prise dans son troisième objet, concerne les compositions d'élastomère(s) tant à l'état cru (c'est-à-dire avant cuisson) qu'à l'état cuit (c'est-à-dire après réticulation ou vulcanisation). Les compositions d'élastomère(s) selon l'invention peuvent servir à fabriquer des articles, finis ou semi-finis, comprenant lesdites compositions. La présente invention a ainsi pour quatrième objet des articles comprenant au moins une composition d'élastomère(s) telle que définie ci-dessus, ces articles consistant dans des semelles de chaussures, des revêtements de sols, des barrières aux gaz, des matériaux ignifugeants, des galets de téléphériques, des joints d'appareils électroménagers, des joints de conduites de liquides ou de gaz, des joints de système de freinage, des tuyaux (flexibles), des gaines de câbles, des câble, des supports de moteur, des bandes de convoyeur, des courroie de transmissions, ou, de préférence, des pneumatiques, avantageusement des pneumatiques pour les véhicules poids lourds. Les exemples suivants illustrent l'invention sans toutefois en limiter la portée. EXEMPLES Les exemples 1-5 illustrent la préparation de composés organosiliciques fonctionnalisés (silanes) conformes à ceux utilisés dans la présente invention. EXEMPLE 1 30 Triéthoxy(4-vinylphénéthyl)silane (conforme à la formule (I))25 A une suspension de sels de palladium PdCl2(PPh3)2 (0,5 g, 0,7 mmol) dans du 1,4-divinylbenzène (39 g, 0,3 mol) sont additionnés en 1 heure 36,1 g de trichlorosilane (HSiCI3, 0,27 mol) à +40 °C. Cette suspension est maintenue à 40-45 °C jusqu'à consommation complète des réactifs (3 heures). Sur ce brut réactionnel sont ajoutés 100 mL de cyclohexane, 127 g de diisopropyléthylamine (0,98 mol) à +20 °C. De l'éthanol anhydre (49,7 g, 1,08 mol) est alors ajouté lentement sur cette masse réactionnelle. La température de la réaction est maintenue à +20 °C pendant 4 heures. L'excès d'éthanol est évaporé sous vide et les sels sont filtrés. 50 ml d'eau sont ajoutés à cette solution organique. Les phases sont séparées, la phase organique est séchée sur sulfate de magnésium et le solvant est évaporé sous vide. Le produit désiré (44,1 g) est alors isolé. EXEMPLE 2 3-(N-styrylméthyl-2-aminoéthylamino)propyltriéthoxysilane (conforme à la formule (I)) A une solution de N-(2-aminoéthyl)-3-aminopropyltriéthoxysilane (26,4 g, 0,1 mol) dans le méthanol (40 g) sont ajoutés sous agitation et à +20 °C 14 g (0,1 mol) de chlorure de 4-vinyl-benzyle sous atmosphère d'azote. La température du mélange est portée à reflux et maintenue jusqu'à consommation complète des réactifs (3 heures). Après retour de la température du milieu réactionnel à +20 °C, le méthanol est évaporé et le résidu est repris dans 50 mL de toluène. Les sels sont filtrés. Au filtrat sont ajoutés 15 g de carbonate de potassium pour neutraliser le chlorhydrate d'ammonium résiduel. Après agitation à +20 °C pendant 1 heure, les sels sont filtrés et le solvant est évaporé sous vide. 26,4 g du produit désiré sont alors isolés. EXEMPLE 3 N-(3-triéthoxysilylpropyl)-4,5-d ihydroimidazole (conforme à la formule (Illa)) A 80 g de N-(2-aminoéthyl)-3-aminopropyltriéthoxysilane (0,3 mol) sont ajoutés à +20 °C 53,2 g d'orthoformiate d'éthyle (0,36 mol). La température du mélange est portée à reflux jusqu'à ne plus observer de formation d'éthanol. Le mélange réactionnel est alors distillé sous vide partiel (2-5 mbar) et le produit désiré (69,1 g) est récupéré (température : 130-135 °C). EXEMPLE 4 1-(3-(triéthoxysilyl)propyl)-1 H-pyrrole (conforme à la formule (Vlc)) A une solution de pyrrole (20 g, 0,3 mol) dans le THF (200 ml) refroidie à -10 °C est ajoutée en 1 heure une solution de butyllithium (1,6 M dans l'hexane, 187 mL, 0,3 mol). Cette solution est maintenue à 0 °C pendant 1 heure. Sur cette solution, 72,3 g de 3-chloroproyltriéthoxysilane (0,3 mol) sont additionnés, puis la température du milieu réactionnel est portée à +65 °C pendant 8 heures. Après retour à 20 °C de la température du milieu réactionnel, le THF est évaporé sous vide. Le brut est repris dans du cyclohexane (150 mL), les sels de chlorure de lithium sont filtrés et la solution aqueuse est lavée avec 50 mL d'eau distillée. La phase organique est séchée sur du sulfate de magnésium et le solvant est évaporé sous vide. Le produit désiré (57,8 g) est alors récupéré. EXEMPLE 5 (3-cyclopentadiénylpropyl)triéthoxysilane (conforme à la formule (VIa)) A du cyclopentadiène fraichement dépolymérisé (120 mL, 1,44 mol) dans du THF anhydre (150 mL) sont ajoutés par fractions sous agitation et à -10 °C, 55 g (1,8 mol) d'hydrure de sodium (NaH) sous atmosphère d'azote. Après maintien de la température du milieu réactionnel à -10 °C pendant 2 heures, l'excès de NaH est décanté et la solution de cyclopentadiénure de sodium est transférée en 2 heures sur une solution de triéthoxychloropropylsilane (313,1 g, 1,3 mol) dans le THF (500 mL). La température du milieu réactionnel ne doit pas excéder +30 °C. Après consommation des réactifs (température du milieu réactionnel : +20 °C), le chlorure de sodium est filtré, le THF évaporé sous vide et le mélange réactionnel brut est distillé sous vide (pression : 500 mbar). Le produit désiré (186,2 g) est isolé (température : +50-60 °C). EXEMPLE 6 Cet exemple illustre l'utilisation et le comportement en tant qu'agent de couplage (charge inorganique ù élastomère (caoutchouc naturel)) du composé 10 organosilicique fonctionnalisé N-(3-triéthoxysilylpropyl)-4,5-dihydroimidazole (composé de formule (Illa), utilisation selon l'invention). Constitution des compositions élastomériques 15 Dans un mélangeur interne de type Brabender, on prépare des compositions élastomériques dont la constitution, exprimée en partie en poids pour 100 parties d'élastomères (pce), est indiquée dans le tableau I ci-dessous. 20 Tableau I : Formulations utilisées pour les mélanges Compositions Référence R Composition I NR (1) Silice (2) Silane 1 (3) Silane 2 (4) ZnO-80% Acide stéarique Antioxydant (5) Antioxydant (6) CBS - 80 % (7) Soufre ù 80 % 3,13 1,88 3,13 1,88 100 50 4,0 2 1,5 1,0 100 50 4,1 5 2 1,5 1,0 5 (1) Caoutchouc naturel SMR - CV60 (fourni par la société Safic-Alcan) (2) Silice Z1165MP de la société Rhodia (3) TESPT (A-1289 de la société OSi-Witco). (4) N-(3-triéthoxysilylpropyl)-4,5-dihydroimidazole (5) N-1,3-diméthylbutyl-N-phényl-para-phénylènediamine (Santoflex 6-PPD de la société Flexsys) (6) 2,2,4-trimethyl-1 H-quinoline (Permanax TQ de la société Flexsys) (7) N-cyclohexyl-2-benzothiazyl-sulfénamide (Rhénogran CBS-80 de la société Bayer). Les silanes sont utilisés en tant qu'agents de couplage à un taux isomolaire en silicium, c'est-à-dire que l'on utilise le même nombre de moles de fonctions "N" (ici "N" = Si(OC2H5)3) réactives vis-à-vis de la silice et de ses 15 groupes hydroxyles de surface. Procédé de préparation des compositions élastomériques Le procédé de préparation des compositions est conduit en deux phases 20 de préparation successives. Une première phase consiste dans une phase de travail thermomécanique à haute température. Elle est suivie d'une seconde phase de travail mécanique à des températures inférieures à 110 °C ; cette phase permet l'introduction du système de vulcanisation. La première phase est réalisée dans un mélangeur interne de type 25 Brabender (capacité de 70 mL). Le coefficient de remplissage est de 0,75. La température initiale et la vitesse des rotors sont fixées à chaque fois de manière à atteindre des températures de tombée de mélange voisines de 130-180 °C. Elle permet d'incorporer l'élastomère (caoutchouc naturel), puis la charge 30 inorganique renforçante constituée par la silice (introduction fractionnée) avec tout ou partie du (ou des) silane(s), puis les divers activateurs de vulcanisation (acide stéarique, oxyde de zinc) et l'agent protecteur (6-PPD). La durée de cette phase est comprise entre 3 et 10 minutes. Après refroidissement du mélange (température inférieure à 100 °C), la seconde phase permet l'introduction du système de vulcanisation (soufre et accélérateur CBS). Elle est réalisée sur un mélangeur à cylindres, préchauffé à 50 °C. La durée de cette phase est comprise entre 2 et 6 minutes. Chaque mélange final est ensuite calandré sous la forme de plaques d'épaisseur 2-3 mm. Sur ces mélanges obtenus dits crus, une évaluation de leurs propriétés rhéologiques permet d'optimiser la durée et la température de vulcanisation. Ensuite, les propriétés mécaniques et dynamiques des mélanges vulcanisés à l'optimum sont mesurées. Propriétés rhéologiques Les mesures sont réalisées sur les compositions à l'état cru. On a porté dans le tableau II les résultats concernant le test de rhéologie qui est conduit à 150 °C au moyen d'un rhéomètre MDR Monsanto MDR 2000 E selon la norme DIN 53529. Selon ce test, la composition à tester est placée dans la chambre d'essai régulée à une température de 150 °C durant 30 minutes, et on mesure le couple résistant, opposé par la composition, à une oscillation de faible amplitude (0,5°) d'un rotor biconique inclus dans la chambre d'essai, la composition remplissant complètement la chambre considérée. A partir de la courbe de variation du couple en fonction du temps, on détermine : - le couple minimum (S'min) ; - le couple maximum (S'max) ; - le delta-couple (AS' = S'max - S'min) ; - le temps T98 nécessaire pour obtenir un état de vulcanisation correspondant à 98 % de la vulcanisation complète (ce temps est pris comme 30 optimum de vulcanisation) ; - le temps de grillage TS2 correspondant au temps nécessaire pour avoir une remontée de 2 points au-dessus du couple minimum à la température considérée (150 °C) et reflétant le temps pendant lequel il est possible de mettre en oeuvre les mélanges crus à cette température sans avoir d'initiation de la vulcanisation (le mélange durcit à partir de TS2). Les résultats obtenus sont indiqués dans le tableau Il. Tableau II Compositions Référence R Composition I S'min (dN.m) 1,32 2,28 S'max (dN.m) 15,5 17,43 Delta couple 14,18 15,15 (dN.m) TS2 (min) 10,68 6,06 T98 (min) 18,89 13,3 Propriétés mécaniques des vulcanisats Les mesures sont réalisées sur les compositions vulcanisées à l'optimum 10 (T98) pour une température de 150 °C. Les essais de traction uniaxiale sont réalisés conformément aux indications de la norme NF T 46-002 avec des éprouvettes de type H2 à une vitesse de 500 mm/min sur un appareil Instron 5564. Les modules x % correspondent à la contrainte mesurée à x % de déformation en traction. II est 15 possible de déterminer un indice de renforcement (I.R.) qui est égal au rapport entre le module à 300 % de déformation et le module à 100% de déformation. La mesure de dureté Shore A des vulcanisats est réalisée selon les indications de la norme ASTM D 2240. La valeur donnée est mesurée à 15 secondes. 20 Les propriétés mesurées sont rassemblés dans le tableau III. 25 Tableau III Compositions Référence R Composition I Module 10 % 0,87 0,83 (Mpa) Module 100 % 3,2 2,98 (Mpa) Module 300 % 14,36 17,22 (Mpa) Résistance rupture 28,7 30,3 (Mpa) I.R. 4,49 5,78 Dureté Shore A 59 58 (pts) Propriétés dynamiques des vulcanisats Les propriétés dynamiques sont mesurées sur un viscoanalyseur (Metravib VA3000), selon la norme ASTM D5992. Les valeurs de facteur de perte (tan 6) et de module complexe en compression dynamique (E*) sont enregistrées sur des échantillons vulcanisés (éprouvette cylindrique de section 95 mm2 et de hauteur 14 mm). L'échantillon est soumis au départ à une prédéformation de 10 %, puis à une déformation sinusoïdale en compression alternée de +1- 2 %. Les mesures sont réalisées à 60 °C et à une fréquence de 10 Hz. Les résultats, présentés dans le tableau IV, sont le module complexe en compression (E* - 60 °C - 10 Hz) et le facteur de perte (tan 6 - 60 °C - 10 Hz). Les valeurs du facteur de perte (tan b) et d'amplitude de module élastique en cisaillement dynamique (AG') sont enregistrées sur des échantillons vulcanisés (éprouvette parallélépipédique de section 8 mm2 et de hauteur 7 mm). L'échantillon est soumis à une déformation sinusoïdale en double cisaillement alternée à une température de 40 °C et à une fréquence de 10 Hz. Le processus de balayage en amplitude de déformations s'effectue selon un cycle aller-retour, allant de 0,1 à 100 % puis retour de 100 à 0,1 %. Les résultats, présentés dans le tableau IV, sont issus du balayage en amplitude de déformations au retour et concernent la valeur maximale du facteur de perte (tan b max retour û 40 °C û 10 Hz) ainsi que l'amplitude du module élastique (AG' û 40 °C û 10 Hz) entre les valeurs à 0,1 % et 50 % de déformation (effet Payne). Tableau IV Compositions Référence R Composition I E* - 60 °C - 10 Hz 6,70 5,99 (MPa) Tang b - 60 °C - 10 Hz 0,073 0,053 Tang b max retour û 0,117 0,116 40°C-10 Hz AG' - 40°C - 10 Hz 1,41 1,66 (MPa) On constate, à la lecture des résultats des tableaux II à IV, que la composition issue à l'invention (composition I) présente un très bon compromis des propriétés, notamment un meilleur compromis renforcement aux grandes 15 déformations / propriétés ultimes en traction / propriétés hystérétiques à 60 °C par rapport à la composition de référence (référence R).10 REVENDICATIONS1.- Utilisation, comme agent de couplage charge inorganique ù élastomère, 5 dans une composition d'élastomère(s) comprenant : - au moins un élastomère isoprénique, - au moins une charge inorganique à titre de charge renforçante, d'au moins un composé organosilicique fonctionnalisé, caractérisée en ce que ledit composé est choisi parmi les composés organosiliciques fonctionnalisés 10 comportant au moins une double liaison C=C ou C=N et réagissant avec les motifs isoprènes selon une réaction de type électrocyclisation. 2- Utilisation, notamment selon la revendication 1, comme agent de couplage charge inorganique ù élastomère, dans une composition d'élastomère(s) 15 comprenant : - au moins un élastomère isoprénique, - au moins une charge inorganique à titre de charge renforçante, d'au moins un composé organosilicique fonctionnalisé, caractérisée en ce que ledit composé organosilicique fonctionnalisé est choisi parmi les composés 20 organosiliciques fonctionnalisés comportant au moins une double liaison C=C ou C=N et réagissant avec les motifs isoprènes selon une réaction de cycloaddition type [2+1], [2+2], [3+2] ou Diels-Alder [4+2] ou une réaction de ène-synthèse différente d'une réaction de ène-synthèse entre un motif isoprène et une fonction C=C-C=O ou N=N. 25 3- Utilisation selon l'une des revendications 1 et 2, caractérisée en ce que ledit composé organosilicique fonctionnalisé ne comporte aucune des liaisons suivantes : C=CùC=0 et N=N. 30 4- Utilisation comme agent de couplage charge inorganique ù élastomère, dans une composition d'élastomère(s) comprenant : - au moins un élastomère isoprénique, - au moins une charge inorganique à titre de charge renforçante,d'au moins un composé organosilicique fonctionnalisé, caractérisée en ce que ledit composé répond à l'une des formules (I), (II), (III), (IV), (V), (VI) et (VII) suivantes : R" n(RO)R3_nSi Z A CAC BùW formule (I) dans laquelle : n est un nombre entier égal à 1, 2 ou 3 ; R représente un atome d'hydrogène H, ou, de préférence, un radical alkyle ou 10 un radical alkylaryle ; R' représente un radical alkyle, éventuellement porteur d'au moins un hétéroatome, ou un radical alkylaryle ; Z représente un radical choisi parmi : un groupe hydrocarboné aliphatique, saturé ou insaturé ; un groupe carbocyclique, saturé, insaturé et/ou 15 aromatique, monocyclique ou polycyclique porteur ou non d'au moins un hétéroatome ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit 20 atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome et un groupe présentant une partie hydrocarbonée aliphatique, saturée ou insaturée ; 25 R" représente un radical alkyle, éventuellement porteur d'au moins un hétéroatome, ou, de préférence, un atome d'hydrogène H ; X représente un radical choisi parmi N, CH et CR" ; A représente un radical alkyle ou alkylaryle, éventuellement porteur d'au moins un hétéroatome ; 30 B représente un atome d'hydrogène ou un radical alkyle ou alkylaryle, éventuellement porteur d'au moins un hétéroatome, B étant de préférence identique à A ;le radical -W est optionnel ou contient la formule -Z-SiR'3_n(OR), ; A~Y n(RO)R3-nSi Z X IC B- R" formule (II) dans laquelle : n est un nombre entier égal à 1, 2 ou 3 ; R représente un atome d'hydrogène H, ou, de préférence, un radical alkyle ou un radical alkylaryle ; R' représente un radical alkyle, éventuellement porteur d'au moins un hétéroatome, ou un radical alkylaryle ; Z représente un radical choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome et un groupe présentant une partie hydrocarbonée aliphatique, saturée ou insaturée ; R" représente un radical alkyle, éventuellement porteur d'au moins un hétéroatome, ou, de préférence, un atome d'hydrogène H ; X représente un radical choisi parmi N, N+, CH et CR", la liaison X-B pouvant être C=C ou N=C; Y représente un radical choisi parmi N, CH et CR" ;A et B, différents ou identiques entre eux, représentent chacun un radical alkyle, un radical alkylène ou C=O, A et B étant chacun différents de C=0 lorsque Y=C ; N Z SiR'3-n(OR)n N dans laquelle : n est un nombre entier égal à 1, 2 ou 3 ; 10 R représente un atome d'hydrogène H, ou, de préférence, un radical alkyle ou un radical alkylaryle ; R' représente un radical alkyle, éventuellement porteur d'au moins un hétéroatome, ou un radical alkylaryle ; Z représente un radical choisi parmi : un groupe hydrocarboné aliphatique, 15 saturé ou insaturé ; un groupe carbocyclique, saturé, insaturé et/ou aromatique, monocyclique ou polycyclique porteur ou non d'au moins un hétéroatome ; un groupe présentant une partie hydrocarbonée aliphatique, saturée ou insaturée et une partie carbocyclique telle que définie ci-dessus ; ledit radical étant éventuellement substitué ou interrompu par un atome de 20 soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome et un groupe 25 présentant une partie hydrocarbonée aliphatique, saturée ou insaturée ; ---i----'"\ N+ùZ SiR'3.n(OR)n X-R"dans laquelle : n est un nombre entier égal à 1, 2 ou 3 ; R représente. un atome d'hydrogène H, ou, de préférence, un radical alkyle ou un radical alkylaryle ; R' représente un radical alkyle, éventuellement porteur d'au moins un hétéroatome, ou un radical alkylaryle ; Z représente un radical choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome et un groupe présentant une partie hydrocarbonée aliphatique, saturée ou insaturée ; R" représente un radical alkyle ou un atome d'hydrogène H ; X est un atome d'halogène, en particulier Cl. R" R" I n(RO)R3_nSi Z A CAC C X B NI) R" (RO)nR'3.. Si-Z X1 \X~~formules (V) et (VI) dans lesquelles : n est un nombre entier égal à 1, 2 ou 3 ; R représente un atome d'hydrogène H, ou, de préférence, un radical alkyle ou un radical alkylaryle ; R' représente un radical alkyle, éventuellement porteur d'au moins un hétéroatome, ou un radical alkylaryle ; Z représente un radical choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome et un groupe présentant une partie hydrocarbonée aliphatique, saturée ou insaturée ; R", identiques ou différents entre eux, représentent chacun un radical alkyle, éventuellement porteur d'au moins un hétéroatome, ou, de préférence, un atome d'hydrogène H ; X, identiques ou différents entre eux, représentent chacun un radical choisi parmi N, CH et CR" ; XI représente un radical choisi parmi N, N+, S+, CH et CR", de préférence 25 parmi N, CH et CR" ; X2 et X3, identiques ou différents entre eux, représentent chacun un radical choisi parmi N, CH et CR' ; A représente un radical alkyle, un radical aryle ou C=O, de préférence A étant différent de C=0 lorsque X représente C ; 30 B représente un radical alkyle, un radical aryle ou C=O, de préférence B étant différent de C=0 lorsque X représente C ;ç� Z SiR'3-n(OR)n dans laquelle : n est un nombre entier égal à 1, 2 ou 3 ; R représente un atome d'hydrogène H, ou, de préférence, un radical alkyle ou un radical alkylaryle ; R' représente un radical alkyle, éventuellement porteur d'au moins un hétéroatome, ou un radical alkylaryle ; Z représente un radical choisi parmi : un groupe hydrocarboné aliphatique, saturé ou insaturé ; un groupe carbocyclique, saturé, insaturé et/ou aromatique, monocyclique ou polycyclique porteur ou non d'au moins un hétéroatome ; un groupe présentant une partie hydrocarbonée aliphatique, saturée ou insaturée et une partie carbocyclique telle que définie ci-dessus ; ledit radical étant éventuellement substitué ou interrompu par un atome de soufre et/ou, de préférence, un atome d'oxygène et/ou un atome d'azote, ledit atome d'azote portant un groupe monovalent choisi parmi un atome d'hydrogène, un groupe hydrocarboné aliphatique, saturé ou insaturé, un groupe carbocyclique, saturé ou insaturé et/ou aromatique, monocyclique ou polycyclique porteur ou non d'au moins un hétéroatome et un groupe présentant une partie hydrocarbonée aliphatique, saturée ou insaturée ; X représente un radical choisi parmi O, N, NH, NR", CH et CR", R" étant un radical alkyle, de préférence X étant un atome d'oxygène O. 5- Utilisation selon la revendication 4, caractérisée en ce que le composé 25 organosilicique fonctionnalisé répond l'une des formules (la), (lb), (Ic) et (Id) suivantes : H N N Si(OEt)3 HSi(OEt)3 N Si(OMe)3 N Si(OEt )3 10 (Id) H 6- Utilisation selon la revendication 4, caractérisée en ce que le composé organosilicique fonctionnalisé répond à l'une des formules (Illa) et (IVa) 15 suivantes : (N-(3-triéthoxysilylpropyl)-4, 5-dihydroimidazole) Cr CN+Si(OEt)3 N Si(OEt)3 20 (IVa) 5 7- Utilisation selon la revendication 4, caractérisée en ce que le composé organosilicique fonctionnalisé répond à l'une des formules (VIa), (Vlb), (Vlc) et (Vila) suivantes : (Vla) Si(OEt)3 10 (Vlb) (Vlc) 15 C/N Si(OMe)3 N Si(OEt) 3 (Vila) Si(OEt)3 20 8- Utilisation selon l'une des revendications 1 à 7, caractérisée en ce que la charge inorganique employée à titre de charge renforçante est de la silice, en particulier de la silice précipitée. 25 9- Utilisation selon l'une des revendications 1 à 8, caractérisée en ce que ledit composé organosilicique fonctionnalisé est mélangé préalablement avec la charge inorganique employée à titre de charge renforçante. 10- Utilisation selon l'une des revendications 1 à 9, caractérisée en ce que la composition d'élastomère(s) comprend en outre au moins un agent de recouvrement de la charge inorganique employée à titre de charge renforçante. 11- Utilisation selon l'une des revendications 1 à 10, caractérisée en ce que la composition d'élastomère(s) comprend en outre au moins un autre agent de couplage charge inorganique û élastomère, de préférence un silane sulfuré ou polysulfuré. 12- Utilisation selon l'une des revendications 1 à 11, caractérisée en ce que ladite composition d'élastomère(s) comprend au moins un élastomère isoprénique et au moins un élastomère diénique autre qu'isoprénique, la quantité d'élastomère isoprénique par rapport à la quantité totale d'élastomère(s) étant de préférence supérieure à 50 % en poids. 13- Utilisation selon l'une des revendications 1 à 12, caractérisée en ce que ladite composition d'élastomère(s) comprend au moins un élastomère isoprénique choisi parmi : (1) les polyisoprènes de synthèse obtenus par homopolymérisation de l'isoprène ou méthyl-2 butadiène-1,3 ; (2) les polyisoprènes de synthèse obtenus par copolymérisation de l'isoprène avec un ou plusieurs monomères insaturés éthyléniquement choisis parmi : (2.1) les monomères diènes conjuguées, autres que l'isoprène, ayant de 4 à 22 atomes de carbone, tels que par exemple le butadiène-1,3, le diméthyl-2,3 butadiène-1,3, le chloro-2 butadiène-1,3 (ou chloroprène), le phényl-1 butadiène-1,3, le pentadiène-1,3, l'hexadiène-2,4 ; (2.2) les monomères vinyles aromatiques ayant de 8 à 20 atomes de carbone, tels que par exemple le styrène, l'ortho-, méta- ou paraméthylstyrène,le mélange commercial "vinyl-toluène", le paratertiobutylstyrène, les méthoxystyrènes, les chlorostyrènes, le vinylmésitylène, le divinylbenzène, le vinylnaphtalène ; (2.3) les monomères nitriles vinyliques ayant de 3 à 12 atomes de carbone, tels que par exemple l'acrylonitrile, le méthacrylonitrile ; (2.4) les monomères esters acryliques dérivés de l'acide acrylique ou de l'acide méthacrylique avec des alcanols ayant de 1 à 12 atomes de carbone, tels que par exemple l'acrylate de méthyle, l'acrylate d'éthyle, l'acrylate de propyle, l'acrylate de n-butyle, l'acrylate d'isobutyle, l'acrylate d'éthyl-2 hexyle, le méthacrylate de méthyle, le méthacrylate d'éthyle, le méthacrylate de n-butyle, le méthacrylate d'isobutyle ; (2.5) un mélange d'au moins deux des monomères précités (2.1) à (2.4) ; les polyisoprènes copolymères contenant entre 20 et 99 % en poids d'unités isopréniques et entre 80 et 1 % en poids d'unités diéniques, vinyles aromatiques, nitriles vinyliques et/ou esters acryliques, et consistant par exemple dans le poly(isoprène-butadiène), le poly(isoprène-styrène) et le poly(isoprènebutadiène-styrène) ; (3) le caoutchouc naturel ; (4) les copolymères obtenus par copolymérisation d'isobutène et d'isoprène, 20 ainsi que les versions halogénées de ces copolymères ; (5) un mélange d'au moins deux des élastomères précités (1) à (4) ; (6) un mélange contenant plus de 50 % en poids d'élastomère précité (1) ou (3) et moins de 50 % en poids d'un ou plusieurs élastomères diéniques autres qu'isopréniques. 25 14- Utilisation selon la revendication 13, caractérisée en ce que ladite composition d'élastomère(s) comprend au moins un élastomère isoprénique choisi parmi : (1) les polyisoprènes de synthèse homopolymères ; 30 (2) les polyisoprènes de synthèse copolymères consistant dans le poly(isoprène-butadiène), le poly(isoprène-styrène) et le poly(isoprènebutadiène-styrène) ; (3) le caoutchouc naturel ;(4) le caoutchouc butyle ; (5) un mélange d'au moins deux des élastomères précités (1) à (4) ; (6) un mélange contenant plus de 50 % en poids d'élastomère précité (1) ou (3) et moins de 50 % en poids d'élastomère diénique autre qu'isoprénique consistant dans le polybutadiène, le polychloroprène, le poly(butadiènestyrène), le poly(butadiène-acrylonitrile) ou un terpolymère. 15- Utilisation selon l'une des revendications 1 à 14, caractérisée en ce que ladite composition d'élastomère(s) comprend à titre d'élastomère isoprénique 10 au moins du caoutchouc naturel. 16- Utilisation selon l'une des revendications 1 à 15, caractérisée en ce que ladite composition d'élastomère(s) comprend en outre au moins un composé choisi parmi les agents de vulcanisation, les accélérateurs de vulcanisation, 15 les activateurs de vulcanisation, du noir de carbone, les agents protecteurs, les agents de plastification. 17- Utilisation selon l'une des revendications 1 à 16 dans les semelles de chaussures, les revêtements de sols, les barrières aux gaz, les matériaux 20 ignifugeants, les galets de téléphériques, les joints d'appareils électroménagers, les joints de conduites de liquides ou de gaz, les joints de système de freinage, les gaines, les cables, les courroies de transmissions ou, de préférence, les pneumatiques. 25 18- Utilisation selon l'une des revendications 1 à 17 dans un pneumatique pour les véhicules poids lourds. 19.- Composition d'élastomère(s) comprenant : - au moins un élastomère isoprénique, 30 - au moins une charge inorganique renforçante, - au moins un composé organosilicique fonctionnalisé à titre d'agent de couplage charge inorganique û élastomère,caractérisée en ce que ledit composé est tel que défini dans l'une des revendications 1 à 7. 20- Composition selon la revendication 19, caractérisée en ce que la charge 5 inorganique renforçante est de la silice, en particulier de la silice précipitée. 21- Composition selon l'une des revendications 19 et 20, caractérisée en ce que ledit composé organosilicique fonctionnalisé est mélangé préalablement avec la charge inorganique renforçante. 22- Composition selon l'une des revendications 19 et 21, caractérisée en ce qu'elle comprend en outre au moins un agent de recouvrement de la charge inorganique renforçante. 15 23- Composition selon l'une des revendications 19 à 22, caractérisée en ce qu'elle comprend en outre au moins un autre agent de couplage charge inorganique û élastomère, de préférence un silane sulfuré ou polysulfuré. 20 24- Composition selon l'une des revendications 19 à 23, caractérisée en ce que ladite composition d'élastomère(s) comprend en outre au moins un élastomère diénique autre qu'isoprénique, la quantité d'élastomère isoprénique par rapport à la quantité totale d'élastomère(s) étant de préférence supérieure à 50 % en poids. 25 25- Composition selon l'une des revendications 19 à 24, caractérisée en ce que I'(les) élastomère(s) isoprénique(s) est (sont) choisi(s) parmi : (1) les polyisoprènes de synthèse obtenus par homopolymérisation de l'isoprène ou méthyl-2 butadiène-1,3 ; 30 (2) les polyisoprènes de synthèse obtenus par copolymérisation de l'isoprène avec un ou plusieurs monomères insaturés éthyléniquement choisis parmi : (2.1) les monomères diènes conjuguées, autres que l'isoprène, ayant de 4 à 22 atomes de carbone ; 10(2.2) les monomères vinyles aromatiques ayant de 8 à 20 atomes de carbone (2.3) les monomères nitriles vinyliques ayant de 3 à 12 atomes de carbone ; (2.4) les monomères esters acryliques dérivés de l'acide acrylique ou de l'acide méthacrylique avec des alcanols ayant de 1 à 12 atomes de carbone ; (2.5) un mélange d'au moins deux des monomères précités (2.1) à (2.4) ; les polyisoprènes copolymères contenant entre 20 et 99 % en poids d'unités isopréniques et entre 80 et 1 % en poids d'unités diéniques, vinyles aromatiques, nitriles vinyliques et/ou esters acryliques, et consistant par exemple dans le poly(isoprène-butadiène), le poly(isoprène-styrène) et le poly(isoprènebutadiène-styrène) ; (3) le caoutchouc naturel ; (4) les copolymères obtenus par copolymérisation d'isobutène et d'isoprène, ainsi que les versions halogénées de ces copolymères ; (5) un mélange de d'au moins deux des élastomères précités (1) à (4) ; (6) un mélange contenant plus de 50 % en poids d'élastomère précité (1) ou (3) et moins de 50 % en poids d'un ou plusieurs élastomères diéniques autres qu'isopréniques. 26- Composition selon la revendication 25, caractérisée en ce que l'(les) 20 élastomère(s) isoprénique(s) est (sont) choisi(s) parmi : (1) les polyisoprènes de synthèse homopolymères ; (2) les polyisoprènes de synthèse copolymères consistant dans le poly(isoprène-butadiène), le poly(isoprène-styrène) et le poly(isoprènebutadiène-styrène) ; 25 (3) le caoutchouc naturel ; (4) le caoutchouc butyle ; (5) un mélange d'au moins deux des élastomères précités (1) à (4) ; (6) un mélange contenant plus de 50 % en poids d'élastomère précité (1) ou (3) et moins de 50 % en poids d'élastomère diénique autre qu'isoprénique 30 consistant dans le polybutadiène, le polychloroprène, le poly(butadiènestyrène), le poly(butadiène-acrylonitrile) ou un terpolymère. 27- Composition selon l'une des revendications 19 à 26, caractérisée en ce que ladite composition d'élastomère(s) comprend à titre d'élastomère isoprénique au moins du caoutchouc naturel. 28- Composition selon l'une des revendications 19 à 27, caractérisée en ce que ladite composition d'élastomère(s) comprend en outre au moins un composé choisi parmi les agents de vulcanisation, les accélérateurs de vulcanisation, les activateurs de vulcanisation, du noir de carbone, les agents protecteurs, les agents de plastification. 29- Article comprenant au moins une composition selon l'une des revendications 19 à 28, cet article consistant en une semelle de chaussures, un revêtement de sols, une barrières aux gaz, un matériau ignifugeant, un galet de téléphériques, un joint d'appareils électroménagers, un joint de conduites de liquides ou de gaz, un joint de système de freinage, un tuyau, une gaine de cables, un cable, un support de moteur, une bande de convoyeur, une courroie de transmissions, ou, de préférence, un pneumatique. 30- Pneumatique selon la revendication 29 pour les véhicules poids lourds.